АДСОРБЕНТЫ БЕЗ СВЯЗУЮЩЕГО И ИХ ПРИМЕНЕНИЕ ДЛЯ АДСОРБЦИОННОГО ВЫДЕЛЕНИЯ ПАРА-КСИЛОЛА

8
1. Способ выделения пара-ксилола из смеси, содержащей по меньшей мере один другой C алкилароматический углеводород, где способ включает введение в контакт в условиях адсорбции указанной смеси с адсорбентом без связующего, содержащим цеолит Х и имеющим содержание воды от 3% до 5,5% по массе.
2. Способ по п.1, в котором адсорбент имеет содержание воды от 3,5% до 4,5% по массе.
3. Способ по п.1 или 2, в котором адсорбент без связующего содержит превращенную часть цеолита X, образовавшуюся при превращении в цеолит предшественника цеолита X.
4. Способ по п.3, в котором превращенная часть цеолита Х присутствует в количестве от 5% до 40% по массе, относительно адсорбента.
5. Способ по п.3, в котором превращенная часть цеолита Х имеет молярное соотношение диоксида кремния к оксиду алюминия от 2,3 до 2,7.
6. Способ по п.1 или 2, в котором смесь содержит орто-ксилол, мета-ксилол, пара-ксилол и этилбензол, и где при контактировании смеси с адсорбентом осуществляется предпочтительная адсорбция пара-ксилола, присутствующего в адсорбированной фазе, по сравнению с орто-ксилолом, мета-ксилолом и этилбензолом, присутствующим в неадсорбированной фазе, причем способ дополнительно включает:
смывание неадсорбированной фазы для вывода ее из контакта с адсорбентом, и десорбцию пара-ксилола в адсорбированной фазе из адсорбента,
где пара-ксилол в адсорбированной фазе десорбируют в поток экстракта, содержащий десорбент, а неадсорбированную фазу смывают в поток рафината, содержащий десорбент, и где десорбент содержит соединение, содержащее ароматическое кольцо, которое выбирают из группы, состоящей из толуола, бензола, индана, пара-диэтилбензола, 1,4-диизопропилбензола и их смесей.
7. Способ по п.6, где способ осуществляют в режиме имитированного подвижного слоя, в котором
сырьевой поток и поток десорбента подают в слой адсорбента, причем сырьевой поток содержит смесь, содержащую орто-ксилол, мета-ксилол, пара-ксилол, и этилбензол, и поток десорбента содержит десорбент;
поток экстракта и поток рафината удаляют из слоя адсорбента; и
время цикла процесса составляет меньше, чем 34 мин.
8. Способ по п.7, в котором добавляют воду в один из двух или в оба потока сырья и десорбента, чтобы получить содержание воды в потоке экстракта или рафината от 20 до 120 ч./млн по массе.
2
2
3
2
2
3
9. Адсорбент, содержащий первую часть цеолита X, имеющего молекулярное соотношение SiO/АlO от 2,3 до 2,7, и вторую часть цеолита X, имеющего молекулярное соотношение SiO/AlO от 2,0 до 2,2, где адсорбент имеет содержание воды от 3% до 5,5% по массе.
10. Адсорбент по п.9, в котором вторая часть присутствует в адсорбенте в количестве от 5% до 40% по массе, и где адсорбент не содержит связующего.